(57)【要約】【課題】本発明の目的は、織ネームの製造工程において、ヒートカットや高周波カットをしても、皮膚への刺激が少ない織ラベルを提供することにある。【解決手段】本発明の織ネームは、経方向、緯方向の少なくとも一方の糸がアセテート繊維である。上下の辺または左右の辺の少なくとも一方向の両辺が高周波カットされていること、上下の辺または左右の辺のいずれかが、ヒートカットされていること、前記アセテート繊維の総繊度が３０〜１８０ｄｔｅｘであることが好ましい。  本発明の織ネームの製造方法は、経糸がポリエステル繊維、アセテート繊維の少なくとも１つを含み、緯糸がアセテート繊維であり、製織しながら一定の幅で緯糸を高周波カットし、その後、経糸をヒートカットする。【選択図】なし【特許請求の範囲】
【請求項１】
経方向、緯方向の少なくとも一方の糸がアセテート繊維である織ネーム。
【請求項２】
上下の辺または左右の辺の少なくとも一方向の両辺が高周波カットされている請求項１に記載の織ネーム。
【請求項３】
上下の辺または左右の辺のいずれかが、ヒートカットされている請求項１または２に記載の織ネーム。
【請求項４】
前記アセテート繊維の総繊度が３０〜１８０ｄｔｅｘである請求項１〜３のいずれか一項に記載の織ネーム。
【請求項５】
前記アセテート繊維は双糸であり、双糸の上撚り係数が６０〜９０である請求項１〜４のいずれか一項に記載の織ネーム。
撚り係数＝撚り数／√（１００００／総繊度ｄｔｅｘ）
【請求項６】
前記アセテート繊維は撚糸であり、上撚り回数が５００〜７００回／ｍである請求項１〜５のいずれか一項に記載の織ネーム。
【請求項７】
経方向または緯方向の糸において、アセテート繊維である方向ともう一方の方向の糸がポリエステル繊維またはポリエステル繊維とアセテート繊維との混合糸である請求項１〜６のいずれか一項に記載の織ネーム。
【請求項８】
経糸がポリエステル繊維、アセテート繊維の少なくとも１つを含み、緯糸がアセテート繊維であり、製織しながら一定の幅で緯糸を高周波カットし、その後、経糸をヒートカットする織ネームの製造方法。
【発明の詳細な説明】
【技術分野】
【０００１】
本発明は、織ラベルの両側縁の繊維溶融部が平滑で皮膚を刺激しない織ラベルに関する。
【背景技術】
【０００２】
市販の繊維製品における商標や製造者名などは、該繊維製品に縫着された織ラベルに表示し、この織ラベルは、従来、細幅織機で帯状に織り上げ、さらに１枚ごとに寸断して製造する。織ラベルを細幅織機で織成する従来の方法は、生産効率が低くてコストが高いという欠陥があり、このため、レピア織機などの高速織機を用いて合成繊維で広幅織物を織り上げ、この広幅織物を帯状にヒートカットや高周波カットする方法が主流になっている。
【０００３】
しかしながら、緯糸にポリエステル繊維を使用した広幅織物を帯状にヒートカットや高周波カットをすると、得た織テープの両側縁に繊維溶融部が生じる。この繊維溶融部は、硬いガラス様を呈し、この織テープから得た織ラベルを衣服に縫着すると、使用者の肌に接触して痒くなって不快感が生じている。
また、緯糸に綿糸を使用した広幅織物を帯状にヒートカットや高周波カットをすると、得た織テープの両側縁から、経糸が解れてしまう問題が生じている。
【０００４】
これらの問題を解決するために、例えば、特開２００１−３０１０６７号公報には、前記繊維溶融部を研磨して平滑にする方法が開示されている。
【先行技術文献】
【特許文献】
【０００５】
【特許文献１】特開２００１−３０１０６７号公報
【発明の概要】
【発明が解決しようとする課題】
【０００６】
しかしながら、特許文献１に記載の方法では、研磨する手間とコストがかかり、研磨部分を平滑にしても肌への刺激は残るものである。
本発明はこの問題を解決するものであり、ヒートカットや高周波カットをしても、皮膚への刺激が少ない織ラベルを提供することを目的としている。
【課題を解決するための手段】
【０００７】
１．経方向、緯方向の少なくとも一方の糸がアセテート繊維である織ネーム。
２．上下の辺または左右の辺の少なくとも一方向の両辺が高周波カットされている１に記載の織ネーム。
３．上下の辺または左右の辺のいずれかが、ヒートカットされている請求項１または２に記載の織ネーム。
４．前記アセテート繊維の総繊度が３０〜１８０ｄｔｅｘである１〜３のいずれかに記載の織ネーム。
５．前記アセテート繊維は双糸であり、双糸の上撚り係数が６０〜９０である１〜４のいずれかに記載の織ネーム。
撚り係数＝撚り数／√（１００００／総繊度ｄｔｅｘ）
６．前記アセテート繊維は撚糸であり、上撚り回数が５００〜７００回／ｍである１〜５のいずれかに記載の織ネーム。
７．経方向または緯方向の糸において、アセテート繊維である方向ともう一方の方向の糸がポリエステル繊維またはポリエステル繊維とアセテート繊維との混合糸である１〜６のいずれかに記載の織ネーム。
８．経糸がポリエステル繊維、アセテート繊維の少なくとも１つを含み、緯糸がアセテート繊維であり、製織しながら一定の幅で緯糸を高周波カットし、その後、経糸をヒートカットする織ネームの製造方法。
【発明の効果】
【０００８】
本発明の織ネームは、衣服に縫着し、織ネームの辺が使用者の肌に接触しても、痒くなって不快感が生じない効果を奏する。
【発明を実施するための形態】
【０００９】
以下、本発明の好適な実施の形態について具体的に説明する。
【００１０】
本発明の織ネームは、経方向、緯方向の少なくとも一方の糸がアセテート繊維である。
アセテート繊維を使用することで、ヒートカットした時に、繊維が溶融して固まるが、繊維溶融部が硬いガラス様を呈せず、この織ネームを衣服に縫着しても、織ネームの辺が使用者の肌に接触して痒くなって不快感が生じない。
また、繊維の溶融部が生じることで、経糸の解れを防ぎ易い。
【００１１】
本発明の織ネームは、上下の辺または左右の辺の少なくとも一方向の両辺が高周波カットされていることが好ましい。
高周波カットすることで、繊維が一旦溶融するため、解れを防ぐことができ易い。
織ネームの上下の辺、左右の辺は、アセテート繊維の糸方向で適宜決まることができる。
【００１２】
本発明の織ネームは、上下の辺または左右の辺のいずれかが、ヒートカットされていることが好ましい。
ヒートカットすることで、繊維が一旦溶融するため、解れを防ぐことができ易い。
織ネームの上下の辺、左右の辺は、アセテート繊維の糸方向で適宜決まることができる。
【００１３】
本発明の織ネームは、前記アセテート繊維の総繊度が３０〜１８０ｄｔｅｘであることが好ましい。
前記アセテート繊維の総繊度が３０ｄｔｅｘ以上であれば、織ネームの強度が十分得られ、解れを防止し易くなり、１８０ｄｔｅｘ以下であれば、繊維溶融部の肌への刺激が少なくできる。
これらの観点から、前記アセテート繊維の総繊度が５０〜１７５ｄｔｅｘがより好ましく、５５〜１７０ｄｔｅｘがさらに好ましい。
【００１４】
本発明の織ネームは、前記アセテート繊維が双糸であり、双糸の上撚り係数が６０〜９０であることが好ましい。
双糸にすることで、織ネームの強度が高くできる。さらに、双糸の上撚り係数を６０〜９０の範囲とすることで、双糸に膨らみが出て、ソフトな風合いにでき易い。
撚り係数は、撚り数と、双糸の総繊度から下記式で算出する。
撚り係数＝撚り数／√（１００００／総繊度ｄｔｅｘ）
【００１５】
本発明の織ネームは、前記アセテート繊維が双糸であり、上撚り回数が５００〜７００回／ｍであることが好ましい。
双糸にすることで、織ネームの強度が高くできる。さらに、双糸の上撚り回数が５００〜７００回／ｍの範囲とすることで、双糸に膨らみが出て、ソフトな風合いにでき易い。
【００１６】
本発明の織ネームは、経方向または緯方向の糸において、アセテート繊維である方向ともう一方の方向の糸がポリエステル繊維またはポリエステル繊維とアセテート繊維との混合糸であることが好ましい。
ポリエステル繊維またはポリエステル繊維とアセテート繊維との混合糸を使用することで、広幅織物を製造する際に、経糸に使用することで糸切れを少なくでき、生産性が向上し、コストを低くし易くなる。
【００１７】
本発明の織ネームの製造方法は、経糸がポリエステル繊維、アセテート繊維の少なくとも１つを含み、緯糸がアセテート繊維であり、製織しながら一定の幅で緯糸を高周波カットし、その後、経糸をヒートカットする。
経糸にポリエステル繊維を使用することで、広幅織物を製造する際の糸切れが少なくでき生産性が向上し、アセテ―ト繊維を使用することで、織ネームによる肌への刺激が少なくできる。
緯糸にアセテートを使用することで、高周波カットした時、滑らかな切断辺となり、織ネームによる肌への刺激が少なくできる。
【００１８】
経糸にポリエステル繊維を使用する場合は、ポリエステル繊維の切断面がある辺は、織ラベルにした時に内側に織り込むことで、肌への刺激を回避することができ、アセテート繊維だけを使用した場合は、織ラベルを内側に織り込む必要はなくなる。
【実施例】
【００１９】
以下、実施例をあげて本発明を説明する。
【００２０】
（実施例１）
経糸にポリエステルマルチフィラメント糸（３３ｄｔｅｘ／２４フィラメント（以下ｆ））を使用し、緯糸にアセテート繊維（６１ｄｔｅｘ／１５ｆの双糸）を使用し、レピア織機で広幅の平織を製織しながら、織ラベルの幅に、高周波カットで広幅織物を切断した。
尚、アセテート繊維の双糸は、下撚りは７０１回／ｍのＺ撚り、上撚りは６１０回／ｍのＳ撚りとした。
その後、ヒートカットで織ネームの幅に切断した。
織ネームの高周波カットした上下方向の辺（織物の経糸方向に沿った辺）は、解れがなく、肌に当ててもチクチク感はなかった。
【００２１】
（実施例２）
経糸及び緯糸に実施例１で使用したアセテート繊維（６１ｄｔｅｘ／１５ｆの双糸）を使用し、シャトル織機で広幅のサテン織を製織しながら、織ラベルの幅に、高周波カットで広幅織物を切断した。
その後、ヒートカットで織ネームの幅に切断した。
織ネームの高周波カットした上下方向の辺（織物の経糸方向に沿った辺）は、解れがなく、肌に当ててもチクチク感はなかった。
【００２２】
（比較例１）
経糸及び緯糸に実施例１で使用したポリエステルマルチフィラメント糸（３３ｄｔｅｘ／２４ｆ）を使用し、レピア織機で広幅の平織を製織しながら、織ラベルの幅に、高周波カットで広幅織物を切断した。
その後、ヒートカットで織ネームの幅に切断した。
織ネームの高周波カットした上下方向の辺（織物の経糸方向に沿った辺）は、解れはなかったが、肌に当てるとチクチク感があった。
【００２３】
（比較例２）
経糸にポリエステルマルチフィラメント糸（３３ｄｔｅｘ／２４フィラメント（以下ｆ））を使用し、緯糸に綿糸（４０番単糸）を使用し、レピア織機で広幅の平織を製織しながら、織ラベルの幅に、高周波カットで広幅織物を切断した。
その後、ヒートカットで織ネームの幅に切断した。
織ネームの高周波カットした上下方向の辺（織物の経糸方向に沿った辺）に解れが発生した。尚、肌に当てるとチクチク感はなかった。